ДИСПЕРСИЯ, ВКЛЮЧАЮЩАЯ НЕОРГАНИЧЕСКИЕ ЧАСТИЦЫ, ВОДУ И, ПО МЕНЬШЕЙ МЕРЕ, ОДНУ ПОЛИМЕРНУЮ ДОБАВКУ

1. Дисперсия, включающая неорганические частицы, воду, а также, по меньшей мере, один водорастворимый полимер, отличающаяся тем, что водорастворимый полимер содержит повторяющиеся структурные фрагменты, которые являются производными мономеров, содержащих, по меньшей мере, одну четвертичную аммониевую группу, повторяющиеся структурные фрагменты, которые являются производными мономеров, содержащих, по меньшей мере, одну карбоксильную группу, а также повторяющиеся структурные фрагменты, которые являются производными сложноэфирных мономеров, содержащих полиалкоксиалкиленовые группы, со средне-численной молекулярной массой, лежащей в области от 3000 до 10000 г/моль.
2. Дисперсия по п.1, отличающаяся тем, что мономер с четвертичной аммониевой группой представляет собой соединение в соответствии с формулой (I),
*
*
1
2
3
где R представляет собой атом водорода или метил; X представляет собой атом кислорода или группу формулы -NR-, причем R является атомом водорода или алкильной группой с числом атомов углерода от 1 до 4; R обозначает группу с числом атомов углерода от 4 до 30, которая содержит, по меньшей мере, одну четвертичную аммониевую группу; R и R независимо друг от друга представляют собой атом водорода или группу формулы -COOR', причем R' обозначает атом водорода или группу с числом атомов углерода от 4 до 30, которая содержит, по меньшей мере, одну четвертичную аммониевую группу.
3. Дисперсия по п.2, отличающаяся тем, что мономер с четвертичной аммониевой группой представляет собой (мет)акрилат или (мет)акриламид.
4. Дисперсия по п.3, отличающаяся тем, что (мет)акрилат с четвертичной аммониевой группой представляет собой хлорид 2-триметиламмонийэтилметакрилата (TМAEMC).
5. Дисперсия по п.1, отличающаяся тем, что сложноэфирный мономер, содержащий полиалкоксиалкиленовую группу, представляет собой соединение согласно формуле (II),
4
где R обозначает атом водорода или метил; R представляет собой алкоксилированный остаток, имеющий формулу (III),
7
8
9
5
6
где R и R независимо друг от друга представляют собой атом водорода или метил; R представляет собой атом водорода или алкильный остаток с числом атомов углерода от 1 до 20, а n является целым числом от 65 до 230; R и R независимо друг от друга представляют собой атом водорода или группу формулы -COOR'''', причем R'''' представляет собой атом водорода или алкоксилированный остаток, соответствующий вышеприведенной формуле (III).
6. Дисперсия по п.5, отличающаяся тем, что сложноэфирный мономер, содержащий полиалкоксиалкиленовую группу, представляет собой (мет)акрилат.
7. Дисперсия по п.6, отличающаяся тем, что (мет)акрилат, содержащий полиалкоксиалкиленовую группу, представляет собой метоксиполиэтиленгликольметакрилат.
8. Дисперсия по п.1, отличающаяся тем, что сложноэфирный мономер, содержащий полиалкоксиалкиленовую группу, имеет средне-численную молекулярную массу в области от 4000 до 6000 г/моль.
w
n
9. Дисперсия по п.1, отличающаяся тем, что сложноэфирный мономер, содержащий полиалкоксиалкиленовую группу, обладает показателем полидисперсности M/M в области от 1,5 до 5,0.
10. Дисперсия по п.1, отличающаяся тем, что мономер, содержащий, по меньшей мере, одну карбоксильную группу, представляет собой метакриловую кислоту.
11. Дисперсия по п.1, отличающаяся тем, что водорастворимый полимер содержит повторяющиеся структурные фрагменты, которые являются производными сомономеров.
12. Дисперсия по п.11, отличающаяся тем, что сомономер представляет собой (мет)акрилат, содержащий в спиртовом остатке от 1 до 6 атомов углерода.
13. Дисперсия по п.12, отличающаяся тем, что сомономер представляет собой метилметакрилат.
14. Дисперсия по п.1, отличающаяся тем, что водорастворимый полимер имеет среднемассовую молекулярную массу в области от 5000 до 100000 г/моль.
w
n
15. Дисперсия по п.1, отличающаяся тем, что водорастворимый полимер обладает показателем полидисперсности M/M в области от 1,5 до 5,0.
16. Дисперсия по п.1, отличающаяся тем, что водорастворимый полимер может быть получен при полимеризации композиции из мономеров, включающей:
от 2 до 8 мас.%, по меньшей мере, одного мономера, содержащего, по меньшей мере, одну четвертичную аммониевую группу,
от 60 до 85 мас.%, по меньшей мере, одного сложноэфирного мономера, содержащего полиалкоксиалкиленовые группы, со среднечисленной молекулярной массой в области от 3000 до 10000 г/моль,
от 10 до 20 мас.%, по меньшей мере, одного мономера, содержащего карбоксильную группу, а также
от 0 до 15 мас.%, по меньшей мере, одного сомономера, в пересчете на общую массу используемых мономеров.
17. Дисперсия по п.1, отличающаяся тем, что она включает от 1 до 30 мас.% воды.
18. Дисперсия по п.1, отличающаяся тем, что она включает от 70 до 98,99 мас.% неорганических частиц.
19. Дисперсия по пп.1-18, отличающаяся тем, что она включает от 0,01 до 5 мас.% водорастворимого полимера.
20. Дисперсия по пп.1-18, отличающаяся тем, что она подходит для получения бетона.
21. Способ получения бетона, отличающийся тем, что используется дисперсия согласно пп.1-19.
22. Применение водорастворимого полимера, который содержит повторяющиеся структурные фрагменты, которые являются производными мономеров, содержащих, по меньшей мере, одну четвертичную аммониевую группу, повторяющиеся структурные фрагменты, которые являются производными мономеров, содержащих, по меньшей мере, одну карбоксильную группу, а также повторяющиеся структурные фрагменты, которые являются производными сложно-эфирных мономеров, содержащих полиалкоксиалкиленовые группы, со среднечисленной молекулярной массой, лежащей в области от 3000 до 10000 г/моль, для увеличения времени обработки дисперсии для получения бетона.